КОМПОЗИЦИИ ПОЛИУРЕТДИОНА, ОТВЕРЖДАЕМЫЕ ПРИ НИЗКИХ ТЕМПЕРАТУРАХ

1. Способ отверждения покрытия на подложке, содержащий:
a) нанесение жидкой композиции покрытия на подложку,
b) коалесцирование композиции покрытия на подложке с получением покрытия,
c) обработку покрытия при температуре от 20 до 70°C для отверждения покрытия через реакцию поперечного сшивания,
где композиция покрытия содержит:
i) полиуретдион, полученный из полиизоцианата,
ii)полиол, и
iii) аминный катализатор;
где катализатор содержит группу -N=C-N-, является апротонным, имеет pKa более 20 и при добавлении к жидкой композиции покрытия вызывает фазовый переход композиции покрытия из жидкого состояния в твердое при 25°C и 1 атм в течение одной недели.
2. Способ по п.1, где реакция поперечного сшивания происходит через образование аллофанатных групп.
3. Способ по п.1, где полиуретдион содержит по меньшей мере 2 уретдионовые группы.
4. Способ по п.1, где полиуретдион содержит от 2 до 10 уретдионовых групп.
5. Способ по п.1, где полиуретдион получают взаимодействием полиизоцианата, содержащего уретдионовую группу, с по меньшей мере одним полиолом и при необходимости блокирующим агентом для изоцианата.
6. Способ по п.1, где полиуретдионы содержат от 5 до 45 мас.% уретдионовых групп; от 10 до 55 мас.% уретановых групп и менее 2 мас.% свободных изоцианатных групп, где массовые проценты даны по отношению к общей массе смолы, содержащей уретдион, уретан и/или изоцианатные группы.
7. Способ по п.1, где полиизоцианатом является (цикло)алифатический полиизоцианат.
8. Способ по п.1, где полиизоцианатом является диизоцианат.
9. Способ по п.1, где полиизоцианат выбирается из группы, состоящей из 1,6-гексаметилендиизоцианата, изофорондиизоцианата и их смесей.
10. Способ по п.1, где полиуретдион содержит одну или более групп, состоящих из изоциануратных, биуретных и иминооксадиазиндионовых групп.
11. Способ по п.1, где полиолом является мономерный полиол, имеющий гидроксильное число 200 и выше.
12. Способ по п.1, где полиолом является полимерный полиол, имеющий гидроксильное число от 10 до 180.
13. Способ по п.12, где полимерный полиол выбирается из простого полиэфирного полиола, сложного полиэфирного полиола, полиуретанового полиола, поликарбонатного полиола или содержащего гидроксильные группы (мет)акрилового полимера.
14. Способ по п.1, где аминный катализатор имеет структуру формулы I
1
4
где R является линейным или разветвленным алкилом, предпочтительно трет-бутилом, или в сочетании с R является соединительным сегментом, выбранным из группы, состоящей из  и ;
2
3
R является Н, линейным или разветвленным алкилом, предпочтительно метилом, диметиламином, или в сочетании с R является соединительным сегментом, выбранным из группы, состоящей из  и ;
3
2
R является Na, линейным или разветвленным алкилом, предпочтительно метилом, или в сочетании с R является соединительным сегментом, выбранным из группы, состоящей из  и ;
4
1
R является линейным или разветвленным алкилом, предпочтительно метилом, или в сочетании с R является соединительным сегментом, выбранным из группы, состоящей из  и ; и
1
4
2
3
и где R и R могут вместе образовывать N-гетероциклическое кольцо, и R и R могут вместе образовывать N-гетероциклическое кольцо.
15. Способ по п.1, где аминный катализатор выбирается из группы, состоящей из 1,8-диазабицикло[5.4.0]ундец-7-ена, 7-метил-1,5,7-триазабицикло[4.4.0]дец-5-ена, 1,4,5,6-тетрагидро-1,2-диметилпиримидина, 1,2,4-триазола, натриевого производного и 2-трет-бутил-1,1,3,3-тетраметилгуанидина.
16. Способ по п.1, где аминный катализатор присутствует в количестве от 0,05 до 5 мас.% по отношению к массе полиуретдиона, полиола и аминного катализатора.
17. Композиция, которая отверждается при 20-70°C, содержащая:
a) полиуретдион, полученный из полиизоцианата,
b)полиол, и
c) аминный катализатор,
где катализатор содержит группу -N=C-N-, является апротонным, имеет pKa более 20 и при добавлении к жидкой композиции покрытия вызывает фазовый переход композиции покрытия из жидкого состояния в твердое при 25°C и 1 атм в течение одной недели.
18. Композиция по п.17, в которой
a) присутствует в количестве от 10 до 90 мас.%, и
b) присутствует в количестве от 10 до 90 мас.%;
где массовые проценты приводятся по отношению к общей массе а) и b).
19. Композиция по п.17, где аминный катализатор присутствует в количестве от 0,05 до 5 мас.%.
20. Композиция по п.17, где аминный катализатор имеет структуру формулы I
1
4
где R является линейным или разветвленным алкилом, предпочтительно трет-бутилом, или в сочетании с R является соединительным сегментом, выбранным из группы, состоящей из  и ;
2
3
R является Н, линейным или разветвленным алкилом, предпочтительно метилом, диметиламином, или в сочетании с R является соединительным сегментом, выбранным из группы, состоящей из  и ;
3
2
R является Na, линейным или разветвленным алкилом, предпочтительно метилом, или в сочетании с R является соединительным сегментом, выбранным из группы, состоящей из  и ;
4
1
R является линейным или разветвленным алкилом, предпочтительно метилом, или в сочетании с R является соединительным сегментом, выбранным из группы, состоящей из  и ; и
1
4
2
3
и где R и R могут вместе образовывать N-гетероциклическое кольцо, и R и R могут вместе образовывать N-гетероциклическое кольцо.
21. Композиция по п.17, где аминный катализатор выбирается из группы, состоящей из 1,8-диазабицикло[5.4.0]ундец-7-ена, 7-метил-1,5,7-триазабицикло[4.4.0]дец-5-ена, 1,4,5,6-тетрагидро-1,2-диметилпиримидина, 1,2,4-триазола, натриевого производного и 2-трет-бутил-1,1,3,3-тетраметилгуанидина.
22. Композиция по п.17, где полиуретдион получают взаимодействием полиизоцианата, содержащего уретдионовую группу, с по меньшей мере одним полиолом и при необходимости блокирующим агентом для изоцианата.
23. Композиция по п.17, где полиуретдионы содержат от 5 до 45 мас.% уретдионовых групп; от 10 до 55 мас.% уретановых групп и менее 2 мас.% свободных изоцианатных групп, где массовые проценты даны по отношению к общей массе смолы, содержащей уретдион, уретан и/или изоцианатные группы.
24. Композиция по п.17, где полиизоцианат содержит от 4 до 20 атомов углерода.
25. Композиция по п.23, где полиизоцианатом является (цикло)алифатический полиизоцианат.
26. Композиция по п.17, где полиизоцианатом является диизоцианат.
27. Композиция по п.17, где полиизоцианат выбирается из группы, состоящей из 1,6-гексаметилендиизоцианата, изофорондиизоцианата и их смесей.
28. Композиция по п.17, где полиуретдион содержит одну или более групп, состоящих из изоциануратных, биуретных и иминооксадиазиндионовых групп.
29. Композиция по п.17, где полиолом является мономерный полиол, имеющий гидроксильное число 200 и выше.
30. Композиция по п.17, где полиолом является полимерный полиол, имеющий гидроксильное число от 10 до 180.
31. Композиция по п.30, где полимерный полиол выбирается из простого полиэфирного полиола, сложного полиэфирного полиола, полиуретанового полиола, содержащего гидроксильные группы (мет)акрилового полимера и поликарбонатного полиола.